(57)【要約】【課題】  本発明の目的は、過酷な環境下での保存や折り曲げを行った際の表示特性の安定性に優れたメモリー性を備えた表示媒体を提供することにある。【解決手段】  少なくとも１つの基体上に、少なくとも１層のバインダー及びバインダー中に分散された液晶組成物を含む液晶組成物含有層を有する表示媒体であって、該液晶組成物含有層の２５℃、６０％ＲＨにおける平衡含水率が、５．０％以下であることを特徴とする表示媒体。【選択図】        なし【特許請求の範囲】
【請求項１】
少なくとも１つの基体上に、少なくとも１層のバインダー及びバインダー中に分散された液晶組成物を含む液晶組成物含有層を有する表示媒体であって、該液晶組成物含有層の２５℃、６０％ＲＨにおける平衡含水率が、５．０％以下であることを特徴とする表示媒体。
【請求項２】
少なくとも１つの基体上に、少なくとも１層のバインダー及びバインダー中に分散された液晶組成物を含む液晶組成物含有層を有する表示媒体であって、下式（１）で規定する含水変化率ＣＰが、１．３以下であることを特徴とする表示媒体。
式（１）
ＣＰ＝ＭＰ2／ＭＰ1
〔式中、ＭＰ1は２５℃、６０％ＲＨの環境下で８時間調湿した際の表示媒体の含水率（％）であり、ＭＰ2は６０℃、８０％ＲＨの環境下で８時間調湿した際の表示媒体の含水率（％）である。〕
【請求項３】
前記液晶組成物含有層が、封止構造により外気と遮断されていることを特徴とする請求項１または２に記載の表示媒体。
【請求項４】
ゼラチンの高分子成分を、総バインダー量の１２質量％以上含有することを特徴とする請求項１〜３のいずれか１項に記載の表示媒体。
【請求項５】
ポリマーラテックスを、前記液晶組成物含有層の総バインダー量の５０質量％以上含有することを特徴とする請求項１〜４のいずれか１項に記載の表示媒体。
【請求項６】
前記液晶組成物が、コレステリック相を有するカイラルネマチック液晶組成物であることを特徴とする請求項１〜５のいずれか１項に記載の表示媒体。
【請求項７】
前記カイラルネマチック液晶組成物が、青色光、緑色光、赤色光及び黄色光から選ばれる少なくとも１種の光を選択反射することを特徴とする請求項６に記載の表示媒体。
【請求項８】
前記カイラルネマチック液晶組成物が、右旋性または左旋性の選択反射を与える液晶組成物を含むことを特徴とする請求項６または７に記載の表示媒体。
【請求項９】
前記液晶組成物含有層の少なくとも１層が、複数種の液晶組成物を含むことを特徴とする請求項１〜８のいずれか１項に記載の表示媒体。
【請求項１０】
前記分散された液晶組成物を含有する液晶組成物含有層を複数層有することを特徴とする請求項１〜９のいずれか１項に記載の表示媒体。
【請求項１１】
前記分散された液晶組成物が、マイクロカプセル壁により被覆されていることを特徴とする請求項１〜１０のいずれか１項に記載の表示媒体。
【請求項１２】
１対の電極間に、前記バインダー及びバインダー中に分散された前記液晶組成物を配置したことを特徴とする請求項１〜１１のいずれか１項に記載の表示媒体。
【請求項１３】
遮光層を有することを特徴とする請求項１〜１２のいずれか１項に記載の表示媒体。
【請求項１４】
前記遮光層が、１対の電極間に設けられたことを特徴する請求項１３に記載の表示媒体。
【請求項１５】
少なくとも１種の電極を、ノズル径３０μｍ以下の静電誘導方式のインクジェット法にて形成したことを特徴とする請求項１〜１４のいずれか１項に記載の表示媒体。
【発明の詳細な説明】
【技術分野】
【０００１】
本発明は、バインダー及びバインダー中に分散された液晶組成物を含む表示媒体に関する。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手、電子情報を閲覧する機会は益々増大している。
【０００３】
この様な電子情報の閲覧手段として、従来の液晶ディスプレイやＣＲＴ、また新たに有機ＥＬディスプレイ等の発光型が主として用いられているが、特に電子情報がドキュメント情報である場合、比較的長時間にわたって閲覧手段を注視する必要があり、これらの行為は必ずしも人間に優しい手段とは言い難い。一般に、発光型のディスプレイの欠点として、フリッカーで目が疲労する、持ち運びに不便、読む姿勢が制限され、静止画面に視線を合わせる必要が生じる、長時間にわたって閲覧すると消費電力が嵩む等が知られている。
【０００４】
これらの欠点を補う表示手段として、外光を利用し、像保持の為に電力を消費しない（メモリー性）反射型ディスプレイが知られている。反射型ディスプレイのうち、液晶組成物を油滴状にしてバインダー中に分散保持させる方式は、高分子分散型液晶または散乱型液晶と呼ばれ、様々な方式が知られている。（例えば、特許文献１〜４参照。）
本発明者は、上記各特許文献に開示されている技術を詳細に検討した結果、確かに液晶の光散乱状態と光透過状態とを利用して像表示は行えるものの、従来技術では、高温あるいは高湿という過酷な環境下で長期間にわたり保存した際や折り曲げ耐性試験を行った場合に生じる表示特性の変動は、表示媒体に含まれる水分に起因しており、更に、その表示特性の変動は、液晶が分散されたバインダーを含む構成層の含水率、あるいは温度湿度環境の変化による表示媒体全体の含水変化率に大きく影響を受けることが判明した。加えて、これらの過酷な環境下での保存性や及び曲げ耐性に関する課題及び本発明で規定する構成に関しては、上記各文献においては一切の言及や示唆がなされていない。
【特許文献１】特開２００３−３０２６２５号公報
【特許文献２】特開平７−２８７２１４号公報
【特許文献３】特開平９−２１８４２１号公報
【特許文献４】特開２０００−９８３２６号公報
【発明の開示】
【発明が解決しようとする課題】
【０００５】
本発明は、上記課題に鑑みなされたものであり、その目的は、過酷な環境下での保存や折り曲げを行った際の表示特性の安定性に優れたメモリー性を備えた表示媒体を提供することにある。
【課題を解決するための手段】
【０００６】
本発明の上記目的は、以下の構成により達成される。
【０００７】
（請求項１）
少なくとも１つの基体上に、少なくとも１層のバインダー及びバインダー中に分散された液晶組成物を含む液晶組成物含有層を有する表示媒体であって、該液晶組成物含有層の２５℃、６０％ＲＨにおける平衡含水率が、５．０％以下であることを特徴とする表示媒体。
【０００８】
（請求項２）
少なくとも１つの基体上に、少なくとも１層のバインダー及びバインダー中に分散された液晶組成物を含む液晶組成物含有層を有する表示媒体であって、下式（１）で規定する含水変化率ＣＰが、１．３以下であることを特徴とする表示媒体。
【０００９】
式（１）
ＣＰ＝ＭＰ2／ＭＰ1
〔式中、ＭＰ1は２５℃、６０％ＲＨの環境下で８時間調湿した際の表示媒体の含水率（％）であり、ＭＰ2は６０℃、８０％ＲＨの環境下で８時間調湿した際の表示媒体の含水率（％）である。〕
（請求項３）
前記液晶組成物含有層が、封止構造により外気と遮断されていることを特徴とする請求項１または２に記載の表示媒体。
【００１０】
（請求項４）
ゼラチンの高分子成分を、総バインダー量の１２質量％以上含有することを特徴とする請求項１〜３のいずれか１項に記載の表示媒体。
【００１１】
（請求項５）
ポリマーラテックスを、前記液晶組成物含有層の総バインダー量の５０質量％以上含有することを特徴とする請求項１〜４のいずれか１項に記載の表示媒体。
【００１２】
（請求項６）
前記液晶組成物が、コレステリック相を有するカイラルネマチック液晶組成物であることを特徴とする請求項１〜５のいずれか１項に記載の表示媒体。
【００１３】
（請求項７）
前記カイラルネマチック液晶組成物が、青色光、緑色光、赤色光及び黄色光から選ばれる少なくとも１種の光を選択反射することを特徴とする請求項６に記載の表示媒体。
【００１４】
（請求項８）
前記カイラルネマチック液晶組成物が、右旋性または左旋性の選択反射を与える液晶組成物を含むことを特徴とする請求項６または７に記載の表示媒体。
【００１５】
（請求項９）
前記液晶組成物含有層の少なくとも１層が、複数種の液晶組成物を含むことを特徴とする請求項１〜８のいずれか１項に記載の表示媒体。
【００１６】
（請求項１０）
前記分散された液晶組成物を含有する液晶組成物含有層を複数層有することを特徴とする請求項１〜９のいずれか１項に記載の表示媒体。
【００１７】
（請求項１１）
前記分散された液晶組成物が、マイクロカプセル壁により被覆されていることを特徴とする請求項１〜１０のいずれか１項に記載の表示媒体。
【００１８】
（請求項１２）
１対の電極間に、前記バインダー及びバインダー中に分散された前記液晶組成物を配置したことを特徴とする請求項１〜１１のいずれか１項に記載の表示媒体。
【００１９】
（請求項１３）
遮光層を有することを特徴とする請求項１〜１２のいずれか１項に記載の表示媒体。
【００２０】
（請求項１４）
前記遮光層が、１対の電極間に設けられたことを特徴する請求項１３に記載の表示媒体。
【００２１】
（請求項１５）
少なくとも１種の電極を、ノズル径３０μｍ以下の静電誘導方式のインクジェット法にて形成したことを特徴とする請求項１〜１４のいずれか１項に記載の表示媒体。
【発明の効果】
【００２２】
本発明によれば、過酷な環境下での保存や折り曲げを行った際の表示特性の安定性に優れたメモリー性を備えた表示媒体を提供することができる。
【発明を実施するための最良の形態】
【００２３】
以下、本発明を実施するための最良の形態について詳細に説明する。
【００２４】
本発明者は、上記課題に鑑み鋭意検討を行った結果、少なくとも１つの基体上に、少なくとも１層のバインダー及びバインダー中に分散された液晶組成物を含む液晶組成物含有層を有する表示媒体であって、液晶組成物含有層の２５℃、６０％ＲＨにおける平衡含水率が５．０％以下である表示媒体、あるいは表示媒体自体の前式（１）で規定する含水変化率ＣＰを１．３以下とすることにより、過酷な環境下での保存や折り曲げを行った際の表示特性の安定性に優れたメモリー性を備えた表示媒体を実現できることを見出し、本発明に至った次第である。
【００２５】
すなわち、本発明では、液晶が分散されたバインダーを含む液晶組成物含有層等の液晶組成物含有層の含水率が低いほど，あるいは温湿度等の環境変化によって、表示媒体中に含まれる水分量の変化率が少ないほど、表示性能が高温高湿という過酷な環境下で長期間にわたり保存を行った後、あるいは折り曲げ時の駆動特性の変動を極力低減でき、表示媒体のタフネスを向上できることを見出した。
【００２６】
以下、本発明の表示媒体の詳細について説明する。
【００２７】
〔平衡含水率〕
本発明の表示媒体は、少なくとも１つの基体上に、少なくとも１層のバインダー及びバインダー中に分散された液晶組成物とを含む液晶組成物含有層を有し、液晶組成物含有層の２５℃、６０％ＲＨにおける平衡含水率が、５．０％以下であることを特徴とする。
【００２８】
本発明の表示媒体においては、バインダー中に分散された液晶組成物を含む液晶組成物含有層の平衡含水率が、５．０％以下とすることを特徴とし、より好ましくは０．１質量％以上、５．０質量％以下であり、更に好ましくは０．１質量％以上、３．０質量％以下である。
【００２９】
本発明でいう平衡含水率とは、２５℃、６０％ＲＨの雰囲気下で調湿平衡にある液晶組成物含有層に含まれる水分量を、液晶組成物含有層の全質量に対する百分率で表したものである。具体的な測定方法としては、例えば、液晶組成物含有層を基体より剥離した後、剥離した液晶組成物含有層単体を２５℃、６０％ＲＨに調湿された環境下で２４時間以上放置した後、ＴＧＡ法（Ｔｈｅｒｍｏｇｒａｖｉｍｅｔｒｉｃ  Ａｎａｌｙｓｉｓ：熱質量測定法）を用いた熱分解測定により、窒素気流中、昇温速度１０℃／ｍｉｎの条件で液晶組成物含有層の質量を測定する。装置は「島津熱重量測定装置  ＴＧＡ−５０」（島津製作所社製）にて、窒素雰囲気下で１０℃／分の昇温速度でサンプルを加熱し、質量変化を測定して求める。
【００３０】
本発明の表示媒体において、液晶組成物含有層の含水率を所望の条件に制御する方法としては、例えば、使用するバインダーの種類、または２種以上用いる場合にはその構成比を適宜調整する方法、あるいは液晶組成物含有層を塗布した後、窒素気流中で減圧乾燥する方法などが挙げられる。
【００３１】
〔含水変化率〕
少なくとも１層のバインダー及びバインダー中に分散された液晶組成物とを含む液晶組成物含有層を有する本発明の表示媒体においては、前式（１）で規定する含水変化率ＣＰが１．３以下であることを特徴とし、好ましくは０．８以上、１．３以下である。
【００３２】
本発明でいう表示媒体の含水変化率とは、２５℃、６０％の環境下で８時間調湿した表示媒体と、６０℃、８０％ＲＨの環境下で８時間調湿した表示媒体について、ＴＧＡ法（前出）を用いた熱分解測定装置、例えば、「島津熱重量測定装置  ＴＧＡ−５０」（島津製作所社製）を用いて、窒素気流中、昇温速度１０℃／ｍｉｎの条件で表示媒体の質量を測定することにより、それぞれの含水率ＭＰ1、ＭＰ2を算出し、その比率（ＭＰ2／ＭＰ1）を含水変化率ＣＰと定義する。
【００３３】
本発明の表示媒体において、含水変化率を所望の条件に制御する方法としては、例えば、使用するバインダーの種類、または２種以上用いる場合にはその構成比を適宜調整する方法等を用いることが好ましい。
【００３４】
〔バインダー〕
本発明の表示媒体のバインダーとしては、親水性バインダーが好ましく用いられる。その例としては、リサーチディスクロージャー（以下、ＲＤと略す）第１７６巻Ｉｔｅｍ／１７６４３（１９７８年１２月）、同３０８巻Ｉｔｅｍ／３０８１１９（１９８９年１２月）に記載されているバインダー及び特開昭６４−１３５４６号公報の（７１）頁〜（７５）頁に記載されたものが挙げられる。
【００３５】
また、本発明に好適なバインダーは透明又は半透明で、一般に無色であり、天然ポリマー合成樹脂やポリマー及びコポリマー、その他フィルムを形成する媒体、例えば：ゼラチン、アラビアゴム、ポリ（ビニルアルコール）、ヒドロキシエチルセルロース、セルロースアセテート、セルロースアセテートブチレート、ポリ（ビニルピロリドン）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類がある。親水性でも疎水性でもよいが、本発明においては、液晶組成物と相溶しない範囲で疎水性透明バインダーを使用することもできる。疎水性透明バインダーとしては、例えば、ポリビニルブチラール、セルロースアセテート、セルロースアセテートブチレート、ポリエステル、ポリカーボネート、ポリアクリル酸、ポリウレタン等が挙げられる。疎水性バインダーの中でも、特に、ポリビニルブチラール、セルロースアセテート、セルロースアセテートブチレート、ポリエステルが好ましく用いられる。
【００３６】
これらバインダーは２種以上を併用して用いてもよく、バインダーの塗布量は１ｍ2あたり１００ｇ以下が好ましく、特に２０ｇ以下にするのが適当である。
【００３７】
本発明に係るバインダーは、特に対向電極を用いる場合、分散型液晶含有層の膜強度を確保する為に重要であり、バインダーと共に膜厚を一定化するため、樹脂柱構造物やスペーサー粒子を用いることも可能であるが、工程の簡略化からそれらは特に使用しないことが好ましい。また、ゼラチンは加熱溶解、塗布、冷却セット、乾燥の各工程で、均一な膜厚を有する液晶組成物含有層が得られる好ましいバインダーであるが、ゼラチンの他の例としては、例えば、ポリビニルアルコール類においてもカラギナンやゲランガム等の増粘多糖類を併用して用いることにより、前記ゼラチン同様の工程をとることか可能であり、この場合も均一な膜厚を有する液晶組成物含有層が得られる。
【００３８】
その他、本発明で用いられるバインダーとしては、ポリウレタン樹脂類やポリアクリル樹脂類やシリコーン樹脂類等の水性溶媒分散物、光硬化樹脂、熱硬化樹脂、熱可塑性樹脂等を挙げることができる。
【００３９】
また、本発明の表示媒体においては、バインダーが硬膜処理されていてもよい。バインダーを硬膜処理すると、バインダー中に分散された液晶組成物に対して化学的に相互作用を与えずにバインダーの機械的強度を向上できるため、表示媒体のタフネスをさらに向上できる点で好ましい。
【００４０】
本発明においてバインダとしてゼラチンを用いる場合、好ましい硬膜剤の例としては、米国特許第４，６７８，７３９号第４１欄、同４，７９１，０４２号、特開昭５９−１１６６５５号、同６２−２４５２６１号、同６１−１８９４２号、同６１−２４９０５４号、同６１−２４５１５３号、特開平４−２１８０４４号等に記載の硬膜剤が挙げられる。より具体的には、アルデヒド系硬膜剤（例えば、ホルムアルデヒド等）、アジリジン系硬膜剤、エポキシ系硬膜剤、ビニルスルホン系硬膜剤（例えば、Ｎ，Ｎ′−エチレン−ビス（ビニルスルホニルアセタミド）エタン等）、Ｎ−メチロール系硬膜剤（例えば、ジメチロール尿素等）、ほう酸、メタほう酸あるいは高分子硬膜剤（例えば、特開昭６２−２３４１５７号等に記載の化合物）が挙げられる。これらの硬膜剤の中で、ビニルスルホン型硬膜剤やクロロトリアジン型硬膜剤を単独又は併用して使用する事が好ましい。これらの硬膜剤は、バインダー１ｇあたり０．００１〜１ｇ、好ましくは０．００５〜０．５ｇが用いられる。
【００４１】
〔ゼラチンの高分子成分〕
本発明の表示媒体においては、総バインダー量の１２質量％以上が、ゼラチンの高分子成分であることが、本発明の目的効果をより発揮できる観点から好ましい。
【００４２】
通常、ゼラチンの主成分であるα成分の平均分子量は１０万程度であるが、本発明でいう高分子成分とは、α成分のピーク値から高分子量側の成分をいい、平均分子量が１０万以上、３０万以下であることが好ましく、更に好ましくは２０万以上、３０万以下の範囲にあるゼラチン成分をいう。
【００４３】
通常、写真工業界等で用いられるゼラチンには、コラーゲンからの製造工程において、石灰などによる処理を伴うアルカリ処理ゼラチン、及び塩酸などによる処理を伴う酸処理ゼラチンがあり、一般に牛骨、牛皮、豚皮などを原料として製造される。
【００４４】
これらのゼラチンの製法、性質等の詳細については、例えば、Ａｒｔｈｕｒ  Ｖｅｉｓ著「Ｔｈｅ  Ｍａｃｒｏｍｏｌｅｃｕｌａｒ  Ｃｈｅｍｉｓｔｒｙ  ｏｆ  Ｇｅｌａｔｉｎ」，Ａｃａｄｅｍｉｃ  Ｐｒｅｓｓ，１８７〜２１７頁（１９６４年）、Ｔ．Ｈ．Ｊａｍｅｓ：Ｔｈｅ  Ｔｈｅｏｒｙ  ｏｆ  ｔｈｅ  Ｐｈｏｔｏｇｒａｐｈｉｃ  Ｐｒｏｃｅｓｓ  ４ｔｈ．ｅｄ．１９７７，（Ｍａｃｍｉｌｌａｎ）５５頁、科学写真便覧（上）７２〜７５頁（丸善）、写真工学の基礎−銀塩写真編１１９〜１２４頁（コロナ社）等に記載されている。
【００４５】
ゼラチンの分子量については、Ｄ．Ｌｏｒｒｙ  ａｎｄ  Ｍ．Ｖｅｄｒｉｎｅｓ，Ｐｒｏｃｅｅｄｉｎｇｓ  ｏｆ  ｔｈｅ  ４ｔｈ  ＩＡＧ  Ｃｏｎｆｅｒｅｎｃｅ，Ｆｒｉｂｏｕｒｇ，Ｓｅｐｔ．，１９８３，ｐ．３５、大野隆司、小林裕幸、水澤伸也、日本写真学会誌、４７，２３７（１９８４）等に記載されているように、コラーゲンの構成単位であるα成分（分子量約１０万）及び、その２量体、３量体であるβ成分、γ成分、多量体である高分子量成分、更には、これらの成分が不規則に切断された低分子量成分からなるのが一般的である。ゼラチン分子量分布の測定は、上記文献や、特開昭６０−８０８３８号、同６２−８７９５２号、同６２−２６５６４５号、同６２−２７９３２９号、同６４−４６７４２号等に記載されているように、ゲルバーミエーションクロマトグラフ法（以下、「ＧＰＣ法」と記す）によって行われる。本発明に用いられるゼラチンのα成分の割合は以下の条件でＧＰＣ法によって求められる。
【００４６】
（ＧＰＣ法）
ａ）カラム：Ａｓａｈｉｐａｋ、ＧＳ−６２０（旭化成工業社製）
長さ５００ｍｍ、温度３７℃、φ７．６ｍｍ×３本
ｂ）溶離液：０．０５モル／ＬのＫＨ2ＰＯ4−Ｎａ2ＨＰＯ4水溶液
混合溶液ｐＨ６．８、流速１．０ｍｌ／ｍｉｎ
ｃ）試料：ゼラチンの０．２％溶離液溶液
注入量  ゼラチンとして０．４μｇ
ｄ）検出：紫外線吸収分光光度計
（ＵＶ波長  ２５４ｎｍ）
リテンションタイム（Ｒｅｔｅｎｔｉｏｎ  Ｔｉｍｅ）による２３０ｎｍの吸収の変化を示すチャートは、まず排除限界のピークが現れ、次にゼラチンのγ成分、β成分、α成分によるピークが順次現れ、更にリテンションタイムが長くなるにつれて裾を引くような形となる。具体的には、リテンションタイムの２５分位に現れるＧＰＣ曲線の極小点から横軸に対して曲線を引き、その曲線より左側部分（高分子量成分）の面積の全体の面積に占める割合を算出して、高分子成分を求める。
【００４７】
本発明のゼラチンは石灰処理ゼラチンであっても、酸処理ゼラチンであってもよく、又、牛骨、牛皮、豚皮等の何れを原料としたゼラチンでもよいが、好ましくは牛骨を原料として製造された石灰処理ゼラチンである。
【００４８】
本発明に係るゼラチンのカルシウム含量（パギー法による）は、好ましくは１０００ｐｐｍ以下であり、特に好ましくは５００ｐｐｍ以下である。ゼラチン中のカルシウム含量を低減させるには、一般にイオン交換樹脂カラムによる処理が好ましく用いられる。
【００４９】
又、本発明に係るゼラチンは、写真的活性を低減させる目的で過酸化水素等による酸化処理を行うこともできる。
【００５０】
本発明に係るゼラチンを得るにあたり、分子量約１０万のα成分より高分子側の成分をを増大させる手段としては、例えば、以下のような手段が設けられる。
【００５１】
１：原料の石灰処理の期間、温度等の条件を調節する。
【００５２】
２：前処理を施した原料からゼラチンを水相に抽出する際の温度と時間を調節し、５０〜６０℃の比較的低温で抽出する。一般に抽出は順次、第１抽出、第２抽出、第３抽出と行われるが、第１抽出物が好ましく、更に、短い抽出時間で抽出されることが好ましい。
【００５３】
３：ゼラチンゲルを冷水（１５℃）透析する〔ザ  ジャーナル  オブ  フォトグラフィック  サイエンス（Ｔｈｅ  Ｊｏｕｒｎａｌ  ｏｆ  Ｐｈｏｔｏｇｒａｐｈｉｃ  Ｓｃｉｅｎｃｅ）、２３巻、３３頁（１９７５）参照〕
４：抽出されたゼラチン溶液を濃縮、ゲル化、乾燥してゼラチンを得る際、なるべく低温（４０℃以下）で行い、熱による分解を防ぐ。好ましくは、減圧濃縮法や限外濾過による濃縮法を用いる。
【００５４】
５：限外濾過膜による分子量分画法を用いる。
【００５５】
５：イソプロピルアルコール類等の有機溶媒を用いたコアセルベーション法による分子量分画法〔ディスカッションズ  オブ  ザ  ファラディ  ソサイヤティ（Ｄｉｓｃｕｓｓｉｏｎｓ  ｏｆ  ｔｈｅ  Ｆａｒａｄａｙ  Ｓｏｃｉｅｔｙ）、１８巻、２８８頁（１９５４）参照〕を用いる。
【００５６】
これらの手段を単独もしくは組み合わせて用いることにより、本発明に係る高分子成分を１２質量％以上含むゼラチンを得ることができる。
【００５７】
本発明に用いられるゼラチンは、該ゼラチン中に含有されている鉄イオンは５ｐｐｍ以下であり、好ましくは５〜３ｐｐｍ以下である。１ｐｐｍ未満は製造コストがかかるという欠点がある。ここで鉄イオンの含有量を５ｐｐｍ以下にコントロールする方法は、一般にイオン交換樹脂を用いたイオン交換処理が行われるが、イオン交換樹脂の種類によってはゼラチン中に含有されている微量の鉄イオンの除去には必ずしも有効とは限らず、更にキレート樹脂の利用や溶媒抽出、気泡分離等の方法も用いられる。又、鉄含有量の少ない原料を用いてゼラチンを製造することが、ゼラチン中の鉄含有率を低減させるのに有効であり、更にゼラチン製造工程における製造装置からの鉄の混入の防止や、混入した鉄粉の磁石等による除去もゼラチン中の鉄含有率を低減させるのに有効である。
【００５８】
これらの中で特にゼラチン抽出液に水溶性塩類及び／又は水溶性塩基を加えた後、特にアニオン交換樹脂にて処理してｐＨ９．０以上の処理溶液を得ることにより、鉄を除去する方法が好ましい。
【００５９】
〔ポリマーラテックス〕
本発明の表示媒体においては、ポリマーラテックスを総バインダー量の５０質量％以上含有することが、本発明の目的効果をより発揮できる観点から好ましい。
【００６０】
本発明において、バインダー中に添加されるポリマーラテックスとは、水不溶な疎水性ポリマーが微細な粒子として水溶性の分散媒中に分散したものである。分散状態としてはポリマーが分散媒中に乳化されているもの、乳化重合されたもの、ミセル分散されたもの、あるいはポリマー分子中に部分的に親水的な構造を持ち分子鎖自身が分子状分散したものなどいずれでもよい。本発明のポリマーラテックスの分散粒子の平均粒径は１〜５００００ｎｍ、より好ましくは５〜１０００ｎｍ程度の範囲が好ましい。分散粒子の粒径分布に関しては広い粒径分布を持つものでも単分散の粒径分布を持つものでもよいが、均一な造膜という観点、からはより単分散な粒径分布を持つものが好ましい。具体的には、
単分散度＝（粒径の標準偏差）／（粒径の平均値）×１００
で表される単分散度が５０％以下であることが好ましい。
【００６１】
本発明に係るポリマーラテックスに用いられるポリマー種としては、例えば、アクリル樹脂、酢酸ビニル樹脂、ポリエステル樹脂、ポリウレタン樹脂、ゴム系樹脂、塩化ビニル樹脂、塩化ビニリデン樹脂、ポリオレフィン樹脂、またはこれらの共重合体などが挙げられる。ポリマー構造としては、直鎖のポリマーでも枝分かれしたポリマーでも、また架橋されたポリマーでも良い。またポリマーとしては単一のモノマーが重合したいわゆるホモポリマーでも良いし、２種以上のモノマーが重合したコポリマーでも良い。コポリマーの場合はランダムコポリマーでもブロックコポリマーでも良い。ポリマーの分子量は数平均分子量で５，０００〜１，０００，０００が好ましく、より好ましくは１０，０００〜１００，０００程度である。
【００６２】
本発明に適用できるポリマーラテックスの具体例としては、以下のようなものがある。
【００６３】
例えば、メチルメタクリレート／エチルアクリレート／メタクリル酸コポリマーのラテックス、メチルメタクリレート／２−エチルヘキシルアクリレート／スチレン／アクリル酸コポリマーのラテックス、スチレン／ブタジエン／アクリル酸コポリマーのラテックス、スチレン／ブタジエン／ジビニルベンゼン／メタクリル酸コポリマーのラテックス、メチルメタクリレート／塩化ビニル／アクリル酸コポリマーのラテックス、塩化ビニリデン／エチルアクリレート／アクリロニトリル／メタクリル酸コポリマーのラテックス等を挙げることができる。
【００６４】
また、このようなポリマーは市販もされていて、以下のようなポリマーが利用できる。
【００６５】
例えば、アクリル樹脂としては、セビアンＡ−４６３５、Ａ−４６５８３、Ａ−４６０１（以上、ダイセル化学工業（株）製）、Ｎｉｐｏｌ  Ｌｘ８１１、Ｌｘ８１４、Ｌｘ８２１、Ｌｘ８２０、Ｌｘ８５７（以上、日本ゼオン（株）製）等、ポリエステル樹脂としては、ＦＩＮＥＴＥＸ  ＥＳ６５０、ＥＳ６１１、ＥＳ６７５、ＥＳ８５０（以上、大日本インキ化学（株）製）、ＷＤ−ｓｉｚｅ、ＷＭＳ（以上、イーストマンケミカル社製）等、ポリウレタン樹脂としては、ＨＹＤＲＡＮＡＰ１０、２０、３０、４０（以上、大日本インキ化学（株）製）等、ゴム系樹脂としては、ＬＡＣＳＴＡＲ７３１０Ｋ、３３０７Ｂ、４７００Ｈ、７１３２Ｃ（以上、大日本インキ化学（株）製）、Ｎｉｐｏｌ  Ｌｘ４１６、Ｌｘ４１０、Ｌｘ４３８Ｃ、Ｌｘ２５０７（以上、日本ゼオン（株）製）等、塩化ビニル樹脂としては、Ｇ３５１、Ｇ５７６（以上、日本ゼオン（株）製）等、塩化ビニリデン樹脂としては、Ｌ５０２、Ｌ５１３（以上、旭化成工業（株）製）等、オレフィン樹脂としては、ケミパールＳ１２０、ＳＡ１００（以上、三井石油化学（株）製）等を挙げることができる。
【００６６】
これらのポリマーラテックスは単独で用いてもよいし、必要に応じて２種以上ブレンドして用いても良い。
【００６７】
〔マイクロカプセル〕
本発明の液晶組成物は、マイクロカプセルに内包させた状態で用いることができる。
【００６８】
本発明で用いることができるマイクロカプセルの製法としては、コアセルベーション法、界面重合法、ｉｎ−ｓｉｔｕ法等の公知の方法を用いることができる。これらの中でコアセルベーション法による製法は油相である液晶組成物への化学的影響が少なく好ましく用いることができる。
【００６９】
バインダーの１つとしてゼラチンを用いる場合、アラビアゴム、アルギン酸ナトリウム、カラギーナン、カルボキシメチルセルロース、寒天、ポリビニルベンゼンスルホン酸、無水マレイン酸共重合体、その他界面活性剤との疎水性相互作用によるコアセルベートでき、コアセルベート後は、ホルムアルデヒドや、前記のゼラチン硬膜剤を用いてゼラチン硬化反応を行わせることにより、コアセルベートしたゼラチン複合膜を硬化でき、マイクロカプセル壁の強度を向上させることができる。
【００７０】
また界面重合法は、ポリアミン、多価フェノール等と多塩基酸ハライド、ポリイソシアネート等を水相と油相界面で重合してマイクロカプセル壁を形成することができる。
【００７１】
また、ｉｎ−ｓｉｔｕ重合方法としては、尿素−メラミン等に用いられるアミド樹脂、フェノール樹脂の単独またはその共重合体をホルムアルデヒド、グルタルアルデヒドで架橋してマイクロカプセルを形成させることができる。
【００７２】
マイクロカプセル壁には、ポリエチレン、ポリプロピレン、ポリスチレン、ポリ塩化ビニル、ポリ塩化ビニルデン、塩化ビニル−酢酸ビニル共重合体、ポリビニルブチラール、ポリビニルアルコール、ポリエチレンオキシド、ポリプロピレンオキシド、エチレン−ビニルアルコール共重合体、ポリアセタール、アクリル樹脂、メチルセルロース、エチルセルロース、フェノール樹脂、フッ素樹脂、シリコーン樹脂、ジエン樹脂、ポリスチレン系熱可塑性エラストマー、ポリオレフィン系熱可塑性エラストマー、ポリウレタン系熱可塑性エラストマー、ポリエステル系熱可塑性エラストマー、ポリフェニレンエーテル、ポリフェニレンスルフィド、ポリエーテルスルホン、ポリエーテルケトン、ポリアリレート、アラミド、ポリイミド、ポリ−ｐ−フェニレン、ポリ−ｐ−キシレン、ポリ−ｐ−フェニレンビニレン、ポリヒダントイン、ポリパラバン酸、ポリベンゾイミダゾール、ポリベンゾチアゾール、ポリベンゾオキサジアゾール、ポリキノキサリン等を共存させることにより、マイクロカプセル壁強度を向上させることができる。
【００７３】
本発明に係るマイクロカプセルは、溶液系で調製した後、乾燥して分級することができる。分級の方法としては、スプレードライヤ、ロータリー乾燥機、バンド乾燥機等が挙げられる。
【００７４】
次いで、本発明の表示媒体のその他も構成要素について説明する。
【００７５】
〔基体〕
本発明で用いることのできる基体としては、例えば、ポリエチレンやポリプロピレン等のポリオレフィン類、ポリカーボネート類、セルロースアセテート、ポリエチレンテレフタレート、ポリエチレンジナフタレンジカルボキシラート、ポリエチレンナフタレート類、ポリ塩化ビニル、ポリイミド、ポリビニルアセタール類、ポリスチレン等の合成プラスチックフィルムも好ましく使用できる。また、シンジオタクチック構造ポリスチレン類も好ましい。これらは、例えば、特開昭６２−１１７７０８号、特開平１−４６９１２、同１−１７８５０５号の各公報に記載されている方法により得ることができる。更に、ステンレス等の金属製基盤や、バライタ紙、及びレジンコート紙等の紙支持体ならびに上記プラスチックフィルムに反射層を設けた支持体、特開昭６２−２５３１９５号（２９〜３１頁）に支持体として記載されたものが挙げられる。ＲＤＮｏ．１７６４３の２８頁、同Ｎｏ．１８７１６の６４７頁右欄から６４８頁左欄及び同Ｎｏ．３０７１０５の８７９頁に記載されたものも好ましく使用できる。これらの支持体には、米国特許第４，１４１，７３５号のようにＴｇ以下の熱処理を施すことで、巻き癖をつきにくくしたものを用いることができる。また、これらの支持体表面を支持体と他の構成層との接着の向上を目的に表面処理を行っても良い。本発明では、グロー放電処理、紫外線照射処理、コロナ処理、火炎処理を表面処理として用いることができる。更に公知技術第５号（１９９１年３月２２日アズテック有限会社発行）の４４〜１４９頁に記載の支持体を用いることもできる。更にＲＤＮｏ．３０８１１９の１００９頁やプロダクト・ライセシング・インデックス、第９２巻Ｐ１０８の「Ｓｕｐｐｏｒｔｓ」の項に記載されているものが挙げられる。その他に、ガラス基板や、ガラスを練りこんだエポキシ樹脂を用いることができる。
【００７６】
〔液晶組成物〕
本発明に係る液晶組成物としては、コレステリック相を有するカイラルネマチック液晶組成物であることが好ましい。
【００７７】
カイラルネマチック液晶は、コレステリック相を示す液晶の代表的なもので、ネマチック液晶に所定量のカイラル材を添加することによって得られる。このカイラルネマチック液晶は、一般的に、棒状の液晶分子がねじれた配列をなし、コレステリック相を示している。この液晶に光が入射すると、ヘリカル軸に対して平行な方向から光が入射した場合、λ＝ｎｐで示される波長の光を選択反射する（プレーナ状態）。ここで、λは波長、ｎは液晶分子の平均屈折率、ｐは液晶分子が３６０°ねじれている距離である。一方、ヘリカル軸に対して垂直な方向から光が入射した場合、光は反射することなく透過する（フォーカルコニック状態）。この選択反射及び透過を利用して表示が行われる。
【００７８】
メモリー性を有する反射型液晶表示体の動作モードとしては、テクニカルペーパーＳＩＤ国際シンポジューム要約（ＳＩＤ  Ｉｎｔｅｒｎａｔｉｏｎａｌ  Ｓｙｍｐｏｓｉｕｍ  Ｄｉｇｅｓｔｏｆ  Ｔｅｃｈｎｉｃａｌ  Ｐａｐｅｒ）第２９巻、８９７頁に開示されている。この動作モードは、カイラルネマチック液晶の配向状態をプレーナ状態（光の選択反射状態）及びフォーカルコニック状態（光の透過状態）のいずれかに切り換えて表示を行う方式である。プレーナ状態及びフォーカルコニック状態は、それぞれ安定な状態であるため、一旦液晶をいずれかの状態にセットすれば、外力が加わらない限り、半永久的にその状態を維持する。即ち、画像を一旦表示すれば電源を切っても表示された画像がそのまま維持されるメモリ性を備えた反射型液晶表示媒体として有用である。
【００７９】
上記文献に記載されている反射型の液晶表示媒体は、それぞれ電極を備えた一対の基板間にカイラルネマチック液晶を挟持した構成であり、電極によって基板に対して垂直方向に電界を作用させ、その電界の強度及び／又は印加時間を制御することにより、液晶を所定の状態（プレーナ状態及びフォーカルコニック状態）に変化させる。
【００８０】
液晶にそのねじれを解くための閾値電圧以上の電圧を充分な時間印加すると、液晶は全てホメオトロピック状態（液晶分子の長軸方向が基板に対して垂直な状態）になる。この状態は、メモリ性がないために電界を消去すると、液晶はねじれた配列になる。ホメオトロピック状態から、電界を急激に消去した場合はプレーナ状態になり、電界を徐々に消去した場合はフォーカルコニック状態になる。
【００８１】
また、フォーカルコニック状態の液晶に、そのねじれを解くための閾値電圧以上のパルス電圧（一部の液晶がホメオトロピック状態になるパルス幅の電圧）を印加した場合、ホメオトロピック状態になった液晶は、パルス電圧の印加終了後にプレーナ状態になる。パルス電圧の幅及び／又は電圧の高さを制御することにより、プレーナ状態となる液晶の割合を調整（中間調を表示）することができる。
【００８２】
カイラルネマティック液晶を用いた液晶−高分子複合膜において、ネマティック液晶に添加するカイラルドーパントの量を調整し、カイラルネマティック液晶のヘリカルピッチを、選択反射波長が、例えば、それぞれ青色光、緑色光、赤色光、黄色光となるように調整することにより、プレーナ配列の場合にそれぞれ赤色、緑色、青色、黄色に着色した選択反射状態となり、フォーカル・コニック配列の場合に無色透明の光透過状態となる液晶−高分子複合膜が得られる。この様にして得られた液晶−高分子複合膜を透明電極間に挟持することにより、カラーの液晶表示デバイスが得られる。本発明の表示媒体においては、カイラルネマチック液晶組成物が、青色光、緑色光、赤色光及び黄色光から選ばれる少なくとも１種の光を選択反射する複数の液晶組成物から構成されていることが好ましい。
【００８３】
また、カイラルドーパントの添加量を調整して、カイラルネマティック液晶のヘリカルピッチを、選択反射波長が赤外光となるように調整すると、プレーナ配列で無色透明の光透過状態、フォーカル・コニック配列では等方散乱により白く見える光散乱状態を示す液晶−バインダー複合膜が得られる。こうして得られた液晶−バインダー複合膜を透明電極間に挟持することにより、白色表示デバイスが得られる。
【００８４】
なお、ヘリカルピッチｐ（ｎｍ）と選択反射波長λ（ｎｍ）との関係は、下式（１）で表される。
【００８５】
式（１）
λ＝ｎ×ｐ
式中、ｎは平均屈折率を表し、ｎ2＝（ｎ１2＋ｎ２2）1/2である。ｎ１は液晶分子の長軸方向に光を入射した場合の屈折率を表し、ｎ２は液晶分子の長軸方向に対して垂直な方向に光を入射した場合の屈折率を表す。
【００８６】
白色表示デバイスあるいは各色のカラー表示デバイスを作製するには、例えば、液晶とバインダーとの混合物を基体上に挟持した上で、硬膜剤等で硬化させ液晶とバインダーとを相分離する方法を採用することができる。この際、上記混合物とともにスペーサを透明電極間に挟持させると液晶−バインダー複合膜の厚さの制御が容易となる。
【００８７】
ネマティック液晶に添加するカイラルドーパントとして、複数種のカイラルドーパントを混合して使用してもよい。複数種のカイラルドーパントの使用は、液晶の相転移温度を高くしたり、複合膜の透明状態における透明度を向上させたり、特にカラー表示デバイスの透明状態と選択反射状態との表示切り替えを速くしたりするのに有効である。
【００８８】
特定色のカラー表示デバイスとして、左旋性のカイラルネマティック液晶を用いた複合膜を有する第１の表示デバイスと、前記左旋性のカイラルネマティック液晶と同じ波長の光を選択反射しかつ右旋性のカイラルネマティック液晶を使用した複合膜を有する第２の表示デバイスとを積層したものを用いることも、本発明の好ましい態様の１つである。こうすることによって反射率を増大させ、さらに良好なカラー表示を行うことができる。特に、緑色に比べて比視感度が低い青色および赤色を強く表示すると全体のカラーバランスが向上するため、青色表示デバイスあるいは赤色表示デバイスにおいてこのような複層構成が有効である。
【００８９】
白色表示デバイスに用いる液晶−バインダー複合膜に、スメティック液晶を添加してもよい。スメティック液晶を添加することにより、液晶−バインダー複合膜の透明度が向上し、無色透明状態と白色状態との間のコントラストを高めることができる。
【００９０】
なお、各色の表示デバイスに用いる液晶−バインダー複合膜の膜厚には特に制限はないが、白色表示デバイスに用いる液晶−バインダー複合膜の膜厚をカラー表示デバイスに用いる液晶−バインダー複合膜の膜厚よりも大きくしておくことが望ましい。
【００９１】
コレステリック相を示す液晶組成物の具体的化合物としては、米国特許５，６９５，６８２号に記載の化合物を挙げることができる。
【００９２】
その他の本発明に用いられる散乱型液晶組成物として、４−置換安息香酸４′−置換フェニルエステル、２−（４−置換フェニル）−５−置換ピリミジン、４−置換シクロヘキサンカルボン酸４′−置換ビフェニルエステル、４−（４−置換シクロヘキシル）安息香酸４′−置換フェニルエステル、４−置換シクロヘキサンカルボン酸４′−置換フェニルエステル、４−置換ビフェニル４′−置換シクロヘキサン、４−（４−置換シクロヘキサンカルボニルオキシ）安息香酸４′−置換フェニルエステル、４−（４−置換シクロヘキシル）安息香酸４′−置換シクロヘキシルエステル、４−置換４″−置換ターフェニル、４−置換４′−置換ビフェニル、４−置換フェニル−４′−置換シクロヘキサン等、さらに特開２００１−５１２６０号公報、特開平８−４３８４６号公報、特開平７−４９５０号公報、特開２０００−１４７４７６号公報、特開平８−１６０４７０号公報、特開平１０−５４９９６号公報、特開２００２−２２１７０９号公報、特開２００１−９２３８３号公報、特開２００３−１３１２３４号公報、特開２００４−７７７５４号公報、特開２００４−２７７１号公報等に記載の液晶組成物や、ポリマーネットワーク液晶（ＰＮＬＣ）、ポリマー分散液晶（ＰＤＬＣ）と称される液晶組成物等を挙げることができる。
【００９３】
本発明の表示媒体においては、本発明に係る液晶組成物をバインダー中に分散させた状態で存在させる。例えば、本発明に係る液晶及びカイラル剤を混合した後、この混合物を界面活性剤等を含むゼラチン溶液中に添加し、公知の分散機を用いて分散することにより調製することができる。
【００９４】
上記分散に用いられる界面活性剤としては、イオン性界面活性剤としては、例えば脂肪族アミン塩、脂肪族４級アンモニウム塩、ベンザルコニウム塩、塩化ベンゼトニウム、ピリジニウム塩、イミダゾリニウム塩、などが挙げられる。
【００９５】
陰イオン性界面活性剤としては、例えば、脂肪酸石鹸、Ｎ−アシル−Ｎ−メチルグリシン塩、Ｎ−アシル−Ｎ−メチル−β−アラニン塩、Ｎ−アシルグルタミン酸塩、アシル化ペプチド、アルキルスルホン酸塩、アルキルベンゼンスルホン酸塩、アルキルナフタレンスルホン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩、リグニンスルホン酸塩、ナフタレンスルホン酸塩のホルマリン縮合物、アルキルナフタレンスルホン酸塩のホルマリン縮合物、特殊芳香族スルホン酸塩のホルマリン縮合物（例えば、モールＣ）クレオソート油スルホン酸塩のホルマリン縮合物等が挙げられる。
【００９６】
両性界面活性剤としては、例えば、カルボキシベタイン型、スルホベタイン型、アミノカルボン酸塩、イミダゾリニウムベタイン等が挙げられる。
【００９７】
非イオン活性剤としては、例えば、ポリオキシエチレン２級アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール、エチレンオキサイドとプロピレンオキサイドとのブロック共重合物、アルキルフェノールのエチレンオキサイド付加物等が挙げられる。
【００９８】
分散には、例えば、剪断式攪拌機、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００９９】
次いで、本発明の表示媒体の構成について説明する。
【０１００】
〔透明電極〕
本発明においては、対向電極の少なくとも一部に透明電極を用いることができる。透明電極としては、透明で電気を通じるものであれば、特に制限はなく、例えば、Ｉｎｄｉｕｍ  Ｔｉｎ  Ｏｘｉｄｅ（ＩＴＯ：インジウム錫酸化物）、Ｉｎｄｉｕｍ  Ｚｉｎｃ  Ｏｘｉｄｅ（ＩＺＯ：インジウム亜鉛酸化物）、酸化錫（ＦＴＯ）、酸化インジウム、酸化亜鉛、白金、金、銀、ロジウム、銅、クロム、炭素、アルミニウム、シリコン、アモルファスシリコン、マグネシウム、ＢＳＯ（Ｂｉｓｍｕｔｈ  Ｓｉｌｉｃｏｎ  Ｏｘｉｄｅ）等やこれらの混合物を用いることができる。混合物は、例えば、５０ｎｍ厚程度のＩＴＯ層と５０ｎｍ程度の銀の層とが積層構造になっていてもよい。
【０１０１】
また、ポリチオフェン系、ポリピロール系、ポリアニリン系、ポリアセチレン系、ポリパラフェニレン系、ポリセレノフェニレン系等高分子化合物、またはその混合物の導電性高分子を透明電極として用いることができる。
【０１０２】
また、３５０℃〜８００℃で焼成済みのＩＴＯ微粉末を、溶媒や高分子材料を含む溶液に分散した液を基体に塗布して溶媒を揮発または高分子を硬化させることにより透明電極を作製することも可能である。この場合、塗布後の固化温度は、４０℃以上、２００℃以下が好ましい。ＩＴＯの微粉末は、例えば、塩化錫水溶液と塩化インジウム水溶液を混合し、アンモニア等を添加してｐＨが９に保ちながら共沈反応を起こさせ、得られた水酸化物の沈殿を分別、洗浄して、５００℃で２時間焼成して作製することが可能である。塩化錫と塩化インジウムの混合比率を変更することにより任意の混合割合の微粉末を形成することができる。微粉末の形状は、粒状、針状、板状、フレーク状のいづれであってもよく、針状と粒状等を混合して用いてもよい。
【０１０３】
また、キシロール中に有機インジウムと有機錫を９７：３の質量比で約１０％配合された塗布液を基体上に塗布し、１００℃以上、１５０℃以下で、溶媒の揮発及び焼成を行って固化する方法も好ましく用いることができる。
【０１０４】
上記の塗布液には、電極の機械強度向上を目的として、ブロックドイソシアネートを含むポリウレタン樹脂を形成しうる化合物種やエポキシ樹脂を形成しうる化合物種等の高分子化合物を混合させてもよい。
【０１０５】
透明電極の表面抵抗値としては、５００Ω／□以下が好ましく、特に３００Ω／□以下が好ましい。また、膜厚は、０．２μｍ以上、５０μｍ以下が好ましい。
【０１０６】
〔電極の製法〕
透明電極、金属電極を形成するには、公知の方法を用いることができる。例えば、基板上にスパッタリング法等でマスク蒸着するか、全面形成した後に、フォトリソグラフィー法でパターニングしてもよい。また、電解メッキや無電解メッキ、印刷法や、インクジェット法によっても電極形成が可能である。
【０１０７】
インクジェット方式を用いて基板上にモノマー重合能を有する触媒層を含む電極パターンを形成した後に、該触媒により重合されて重合後に導電性高分子層になりうるモノマー成分を付与して、モノマー成分を重合し、さらに、該導電性高分子層の上に銀等の金属メッキを行うことにより金属電極パターンを形成することもでき、フォトレジストやマスクパターンを使用することがないので、工程を大幅に簡略化できる。
【０１０８】
電極材料を塗布にて形成する場合は、ディッピング法、スピナー法、スプレー法、ロールコーター法、フレキソ印刷法、スクリーン印刷法等の公知の方法を用いることができる。
【０１０９】
〔静電インクジェット法〕
本発明の表示媒体においては、少なくとも１種の電極が、帯電した液体を吐出する内部直径が３０μｍ以下のノズルを有する液体吐出ヘッドと、前記ノズル内に溶液を供給する供給手段と、前記ノズル内の溶液に吐出電圧を印加する吐出電圧印加手段とを備えた液体吐出装置を用いて形成されることが好ましい。
【０１１０】
さらに前記ノズル内の溶液が当該ノズル先端部から凸状に盛り上がった状態を形成する凸状メニスカス形成手段を設けた吐出装置を用いて形成されることが好ましい。
【０１１１】
また、前記凸状メニスカス形成手段を駆動する駆動電圧の印加及び吐出電圧印加手段による吐出電圧の印加を制御する動作制御手段を備え、この動作制御手段は、前記吐出電圧印加手段による吐出電圧の印加を行わせつつ液滴の吐出に際して前記凸状メニスカス形成手段の駆動電圧の印加を行わせる第一の吐出制御部を有する液体吐出装置を用いることも好ましい。
【０１１２】
また、前記凸状メニスカス形成手段の駆動及び吐出電圧印加手段による電圧印加を制御する動作制御手段を備え、この動作制御手段は、前記凸状メニスカス形成手段による溶液の盛り上げ動作と前記吐出電圧の印加とを同期させて行う第二の吐出制御部を有することを特徴とする液体吐出装置を用いること、前記動作制御手段は、前記溶液の盛り上げ動作及び咋出電圧の印加の後に前記ノズル先端部の液面を内側に引き込ませる動作制御を行う液面安定化制御部を有する液体吐出装置を用いることも好ましい形態である。
【０１１３】
この様な静電インクジェットを用いて電極パターンを作製することにより、オンデマンド製に優れ、廃棄材料が少なく、寸法精度に優れた電極を得ることができ有利である。
【０１１４】
〔遮光層〕
本発明の表示媒体には遮光層を設けることができる。遮光は、例えば、金属反射板、散乱板、着色塗料を基体中に塗布する、顔料や染料等の着色物を含むバインダー構成層を設ける等のいかなる方法でもよい。本発明においては、この遮光層を一対の対向する電極間に設けることが好ましく、この場合、液晶層に近い隣接層に、例えば、カーボンブラック等を分散させた層を設けることにより、より光吸収効率を上げた良好な黒表示が行える。また、透明電極付き樹脂基板を対向電極に用いる場合は、基板の液晶層とは反対側の表面に着色体を設けることができる。遮光する光の色は、黒表示の場合は黒色、また、液晶の反射色を補填するフィルター色であってもよい。
【０１１５】
〔表示媒体駆動法〕
本発明の表示媒体においては、上記説明した対向電極の駆動操作が単純マトリックス駆動であることが好ましい。
【０１１６】
本発明でいう単純マトリックス駆動とは、複数の正極を含む正極ラインと複数の負極を含む負極ラインとが対向する形で互いのラインが垂直方向に交差した回路に、順次電流を印加する駆動方法のことを言う。単純マトリックス駆動を用いることにより、回路構成や駆動ＩＣを簡略化でき安価に製造できるメリットがある。なお、本発明の表示媒体を駆動するには、例えば、特開２００３−５２２２号、同２００３−２２８０４５号、同２００３−２２８０４５号、同２００２−１４３２３号、同２００３−２９３０１号、同２００２−２８７１３５号の各公報に記載の駆動回路、駆動波形を適用することができる。
【０１１７】
本発明の表示媒体は、アクティブマトリックス駆動を用いてもよい。アクティブマトリックス駆動は、走査線、データライン、電流供給ラインが碁盤目状に形成され、各碁盤目に設けられたＴＦＴ回路により駆動させる方式である。画素毎にスイッチングが行えるので、諧調やメモリー機能などのメリットがある。
【０１１８】
次いで、本発明の表示媒体の具体的な構成例を、図を用いて説明するが、本発明ではこれら例示した構成に限定されるものではない。
【０１１９】
本発明の表示媒体においては、１対の電極間に、バインダー及びバインダー中に分散された液晶組成物を配置した構成をとることが好ましい。
【０１２０】
図１は、分散された液晶化合物を含む液晶組成物含有層を複数有するカラーの表示媒体の構成の一例を示す断面図である。
【０１２１】
図１のａ）は、基体Ａ上に、一対の電極として、第１の電極１と第２の電極６を有しており、このうち下部の観察方向に位置する第２の電極６は透明電極であることが好ましい。
【０１２２】
対向した位置にある第１の電極１と第２の電極６間には、３層の液晶組成物含有層５を有し、それぞれの液晶組成物含有層には、それぞれ独立して、バインダー中に分散された赤色光反射液晶組成物２、緑色光反射液晶組成物３、青色光反射液晶組成物４を含有している。これらの各色光反射液晶組成物は、ネマティック液晶に添加するカイラルドーパントの量や第１の電極１と第２の電極６間に印可する閾値電圧量を適宜調整することによりカラー表示を行うことができる。また、更に各色光反射液晶組成物の不正吸収を取り除き、最適な色再現を実現するため、図１のｂ）に示すように、各液晶組成物含有層間に色補正のためのフィルター層７を設けることも好ましい。また、緑色、青色、赤色の液晶組成物含有層５の配置は、各液晶組成物の分光特性により適宜選択することができる。
【０１２３】
本発明の表示媒体においては、同一液晶組成物含有層内に複数種の液晶組成物を含むことが好ましい態様の１つである。
【０１２４】
図２は、単一の液晶組成物含有層に３色の光反射液晶組成物を含む表示媒体の構成の一例を示す断面図である。
【０１２５】
図２のａ）において、一つの電極である第１の電極１と第２の電極６間に、１層の液晶組成物含有層５を有し、この液晶組成物含有層５中に、バインダー中に分散された赤色光反射液晶組成物２、緑色光反射液晶組成物３、青色光反射液晶組成物４を含む構成である。
【０１２６】
また、図２のｂ）は、各色光反射液晶組成物を含む液晶組成物含有層５と第１の電極１間に、黒色の遮光層８を設けた形態であり、この構成をとることで、より光吸収効率を上げた良好な黒表示が行える。また、図２のｃ）では、両面に基体Ａを配置し、観察面から離れた位置にある第２の電極６と基体Ａ間に黒色の遮光層８を設けた形態である。
【０１２７】
図３は、２対以上の電極から構成され、液晶化合物を含む液晶組成物含有層を複数有するカラーの表示媒体の構成の一例を示す断面図である。
【０１２８】
図３のａ）では、図１のａ）の構成に対し、緑色光反射液晶組成物３を含む液晶組成物含有層と青色光反射液晶組成物２を含む液晶組成物含有層間に新たな電極を設けた形態の一例であり、図３のｂ）は、それぞれの液晶組成物含有層を一対の電極で挟んだ構成の表示媒体の一例である。この時電極６、９、１０はいずれも透明電極である。
【０１２９】
上記説明した図１〜図３で示した表示媒体の構成は、白黒表示も可能であるが、主としてカラー表示用として適用することが好ましい。
【０１３０】
図４は、白黒表示用の表示媒体の構成の一例を示す構成図である。
【０１３１】
図４のａ）において、一つの電極である第１の電極１と第２の電極６間に、２層の液晶組成物含有層５を有し、１層中には青色光反射液晶組成物４を含み、他の液晶組成物含有層５中には青色光反射液晶組成物４とは補色の関係にある黄色光反射液晶組成物１１を含み、白及び黒を表示させる方法である。また、第１の電極１と液晶組成物含有層５間に、黒色の遮光層８を設けた形態であり、この構成をとることで、より光吸収効率を上げた良好な黒表示が行える。図４のａ）では、青色光反射液晶組成物４と黄色光反射液晶組成物１１による黒表示の一例を示したが、例えば、緑色光反射液晶組成物とマゼンタ色光反射液晶組成物の組み合わせ、あるいは赤色光反射液晶組成物とシアン色光反射液晶組成物の組み合わせであっても良い。
【０１３２】
図４のｂ）は、青色光反射液晶組成物４と黄色光反射液晶組成物１１とを、単一層中に同時に存在させた形態である。
【０１３３】
本発明の表示媒体においては、カイラルネマチック液晶組成物が、右旋性または左旋性の選択反射を与える液晶組成物を含むことが好ましい。
【０１３４】
図５は、右旋性または左旋性の選択反射を与える液晶組成物を含む白黒表示媒体の構成の一例を示す断面図である。
【０１３５】
図５のａ）は、それぞれ独立した液晶組成物含有層中に、左旋性の液晶組成物１２、あるいは右旋性の液晶組成物１３を含む一例であり、図５のｂ）は、単一液晶組成物含有層中に左旋性の液晶組成物１２及び右旋性の液晶組成物１３を含む一例であり、いずれも白黒表示用として適用することができる形態の１つである。
【０１３６】
図６は、右旋性または左旋性の選択反射を与える液晶組成物を含むカラー表示媒体の構成の一例を示す断面図である。
【０１３７】
図６のａ）では、基体Ａ上に、一対の電極として、第１の電極１と第２の電極６を有し、対向した位置にある第１の電極１と第２の電極６間に、３層の液晶組成物含有層５を有し、それぞれの液晶組成物含有層には、それぞれ独立して、バインダー中に分散された左旋性の赤色光反射性液晶組成物１４と右旋性の赤色光反射性液晶組成物１５とを含む赤色反射層１６、バインダー中に分散された左旋性の緑色光反射性液晶組成物１７と右旋性の緑色光反射性液晶組成物１８から構成される緑色反射層１９、及びバインダー中に分散された左旋性の青色光反射性液晶組成物２０と右旋性の青色光反射性液晶組成物２１から構成される青色反射層２２から構成される。図６のｂ）は、バインダー中に分散されたそれぞれの左旋性の各色液晶組成物と右旋性の各色液晶組成物とが独立した液晶組成物含有層中に含有されている一例を示す。
【０１３８】
〔封止構造〕
本発明の表示媒体においては、含水変化率を低く抑えることにより、表示特性の変動に対する効果をもたらすことを特徴の一つとするが、その達成方法の一つとして、表示媒体の液晶組成物含有層が、封止構造により外気と遮断されていることが好ましい態様の一つである。
【０１３９】
図７は、分散された液晶化合物を含む液晶組成物含有層を有するカラーの表示媒体に封止構造を設けた構成の一例を示す断面図である。
【０１４０】
図７のａ）は、前述の図１のａ）で示した基体Ａ上に、第１の電極１と第２の電極６を有し、第１の電極１と第２の電極６間に３層の液晶組成物含有層５を有する構成からなる表示媒体に、更に各液晶組成物含有層５のそれぞれの側面部に封止材Ｂを設けた構造の一例であり、この封止材１１により、外気等の液晶組成物含有層への影響を遮断するものである。
【０１４１】
また、図７のｂ）は、前述の図２のｃ）に記載の両面に基体Ａを有する構成からなる表示媒体で、遮光層８と第２の電極６の配置を変更し、更に液晶組成物含有層５及び遮光層８のそれぞれの側面部に封止材Ｂを設けた構造の一例であり、この封止材Ｂにより、外気等の液晶組成物含有層への影響を遮断するものである。
【０１４２】
本発明に適用する封止材Ｂ（シール材）としては、分散された液晶組成物を含む液晶組成物含有層５との接触部において、十分な湿度遮断効果を備え、液晶組成物含有層の特性に影響を及ぼすような反応を生じない、影響物質を放出しない、あるいは表示媒体の使用環境下において耐光性、耐熱性等の耐久性が確保されたものであること等のそれぞれの特性を満たすものであれば特に制限はなく、例えば、防湿材として広く用いられている高分子材料等から適宜選択して用いることができ、２種類以上の材料を組み合わせて使用することもできる。
【０１４３】
〔本発明の表示媒体の適用分野〕
本発明の表示媒体は、ＩＤカード関連分野、公共関連分野、交通関連分野、放送関連分野、決済関連分野、流通物流関連分野等の用いることができる。具体的には、ドア用のキー、学生証、社員証、各種会員カード、コンビニストアー用カード、デパート用カード、自動販売機用カード、ガソリンステーション用カード、地下鉄や鉄道用のカード、バスカード、キャッシュカード、クレジットカード、ハイウェーカード、運転免許証、病院の診察カード、健康保険証、住民基本台帳、パスポート、電子書籍端末、ドキュメントビュアー、案内板や掲示板等のサイン用途等が挙げられる。
【実施例】
【０１４４】
以下、実施例を挙げて本発明を具体的に説明するが、本発明はこれらに限定されるものではない。
【０１４５】
実施例１
〔表示媒体１の作製：比較例〕
（透明電極１の作製）
厚さ１００μｍのポリエチレンテレフタレート上に、公知のスパッタンリン法でＩＴＯ（インジウム錫酸化物）膜を全面に形成した後、フォトリソグラフ法を用いて電極間隔５０μｍ、電極幅２ｍｍピッチの電極パターンを有する透明電極１を作製した。
【０１４６】
（液晶層塗布液１の作製）
６０．０質量％の正の誘電率異方性を示すネマチック液晶ＢＬ０１２（メルク社製）と、２０．０質量％の右旋性のカイラル剤ＣＢ１５（メルク社製）と、２０．０質量％の右旋性のカイラル剤ＣＥ２（メルク社製）とを十分に混合して、右旋性の緑色反射性液晶組成物１を作製した。次にゼラチンＡ（平均分子量５万、分子量１０万以上の高分子成分７．２質量％）をイオン交換水に対して８質量％添加し、室温で攪拌した後、３０分放置してゼラチンを十分に膨潤させ、次いで、４２℃に温度を上げて、ゼラチンを溶解させた。この溶液に、界面活性剤としてアルカノールＸＣ（アルキルナフタレンスルホン酸ナトリウム）を１０質量％含むイソプロピルアルコールを水に対して１２質量％添加した後、右旋性の緑色反射性液晶組成物１を水に対して１２質量％添加した。この混合溶液を４２℃に保ったまま、櫛歯式分散機にて攪拌し、平均分散粒径が５μｍの液晶層塗布液１を得た。
【０１４７】
（表示媒体の作製）
透明電極１上に、４２℃に加温した液晶層塗布液１を３５μｍの膜厚になるように塗布し、塗布直後に試料を１０℃の環境下に放置して液晶層塗布液をゼリー状に固化した後、ゼリー状形状を保ったまま、２５℃で３０分間乾燥させて液晶組成物含有層１を形成した。この液晶組成物含有層１上に同様にして、５質量％のゼラチンＡを含む水溶液を塗布して２５℃で３０分間乾燥させてゼラチン層を形成し、さらに、ゼラチン層上にカーボンブラック２０質量％を含み、かつ５質量％のゼラチンＡを含む遮光層塗布液を塗布して２５℃で３０分間乾燥させて遮光層を形成した。前述の方法で測定した２５℃、６０％ＲＨにおける液晶組成物含有層１の平衡含水率は、９．０質量％であった。
【０１４８】
次いで、遮光層上に銀ペーストインク（東洋紡製  ＤＷ−２５０Ｈ−５）を用いて、電極間隔５０μｍ、電極幅２ｍｍピッチで、透明電極１の電極パターンと直交する電極パターンをスクリーン印刷法にて形成して表示媒体１を得た。
【０１４９】
作製した表示媒体１は、前述の方法に従って測定した２５℃、６０％ＲＨの環境下で８時間調湿した時の表示媒体の含水率ＭＰ1は１０．１％、６０℃、８０％ＲＨの環境下で８時間調湿した時の表示媒体の含水率ＭＰ2は１４．３％であった。
【０１５０】
〔表示媒体２の作製：比較例〕
上記表示媒体１の作製において、ゼラチンを含む層（液晶組成物含有層１、ゼラチン層、遮光層）の乾燥条件を２５℃で１０分間に変更した以外は同様にして、表示媒体２を作製した。
【０１５１】
作製した表示媒体２の液晶組成物含有層１の平衡含水率は、１６．７質量％、表示媒体の含水率ＭＰ1は１８．５％、表示媒体の含水率ＭＰ2は１４．５％であった。
【０１５２】
〔表示媒体３の作製：比較例〕
上記表示媒体１の作製において、液晶組成物含有層１を形成した後、減圧乾燥処理を施して、ゼラチンＡを含有する液晶組成物含有層１の平衡含水率を７．７％に変更した以外は同様にして、表示媒体３を作製した。この表示媒体３の含水率ＭＰ1は８．９％、含水率ＭＰ2は１２．１％であった。
【０１５３】
〔表示媒体４の作製：本発明〕
上記表示媒体１の作製において、液晶組成物含有層１を形成した後、減圧乾燥処理を施して、ゼラチンＡを含有する液晶組成物含有層１の平衡含水率を４．９％に変更した以外は同様にして、表示媒体４を作製した。この表示媒体４の含水率ＭＰ1は５．５％、含水率ＭＰ2は７．１％であった。
【０１５４】
〔表示媒体５の作製：本発明〕
上記表示媒体１の作製において、液晶組成物含有層１を形成した後、減圧乾燥処理を施して、ゼラチンＡを含有する液晶組成物含有層１の平衡含水率を２．８％に変更した以外は同様にして、表示媒体５を作製した。この表示媒体５の含水率ＭＰ1は３．２％、含水率ＭＰ2は３．９％であった。
【０１５５】
〔表示媒体６の作製：本発明〕
上記表示媒体１の作製において、周囲を熱可塑性のブチルゴム及び感光性のアクリル系接着剤（日本化薬製  ＫＡＹＡＲＡＤ  Ｒ３８１Ｉ）を用いて、液晶組成物含有層１、ゼラチン層及び遮光層の周囲を、図７に示すように封止した以外は同様にして、表示媒体６を作製した。表示媒体６における液晶組成物含有層の平衡含水率は９．０％、表示媒体６の含水率ＭＰ1は１０．１％、含水率ＭＰ2は１０．５％であった。
【０１５６】
〔表示媒体７の作製：本発明〕
表示媒体１の作製において、液晶組成物含有層１、ゼラチン層及び遮光層に用いたゼラチンＡに代えて、以下の方法に従って抽出した分子量が１０万以上の高分子成分を１６．２％含むゼラチンＢを使用した以外は同様にして、表示媒体７を作製した。表示媒体７における液晶組成物含有層の平衡含水率は９．０％、また、表示媒体７の含水率ＭＰ1は１０．１％、含水率ＭＰ2は１２．２％であった。
【０１５７】
（ゼラチンＢの調製）
分子量が１０万以上の高分子成分を１６．２％含むゼラチンＢの調製方法としては、Ｔ．Ｈ．ジェームス著、ザ・セオリー・オブ・ザ・フォトグラフィック・プロセス第４版，１９７７年マクミラン社刊の第５５頁に記載された一般的な方法に従って行い、前処理を施した原料からゼラチンを水相に抽出する際の温度（５０〜６０℃）と抽出時間を適宜調節し、比較的低温で抽出した。この時、抽出操作としては、順次、第１抽出、第２抽出、第３抽出と行い、第１抽出物を主体に、第２抽出を適宜混合しながら分子量が１０万以上の高分子成分を１６．２％含むゼラチンＢを調製した。
【０１５８】
〔表示媒体８の作製：本発明〕
表示媒体１の作製において、液晶層塗布液１のゼラチンＡ量に対し、ポリマーラテックスとしてラックスター３３０７Ｂ（大日本インキ化学工業（株）製；ＳＢＲラテックス）を５５質量％になる量を添加して塗布した以外は同様にして、表示媒体８を作製した。表示媒体８における液晶組成物含有層の平衡含水率は９．０％、また、表示媒体８の含水率ＭＰ1は１０．１％、含水率ＭＰ2は９．８％であった。
【０１５９】
《表示媒体の評価》
（高温高湿耐性の評価）
得られた各表示媒体の両極に、５０Ｈｚ、２５０ｍｓｅｃ期間の交流電圧を、電圧値を変化させながら印加し、反射率をコニカミノルタセンシング社製のスペクトロフォトメーターＣＭ−３７００ｄにて測定し、電圧特性値（電圧１、電圧２）を求めた。電圧１は、プレーナー相からフォーカルコニック相への相転移電圧であり、電圧２はフォーカルコニック相からホメオトロピック相またはプレーナー相への相転移電圧である。次に、表示媒体を６０℃８０％ＲＨの恒温恒湿槽内に１週間保存して強制劣化処理を施した表示媒体を作製し、同様に強制劣化処理後の電圧特性値（電圧３、電圧４）を求め、電圧特性値の変動比（電圧ａ＝電圧３／電圧１、電圧ｂ＝電圧４／電圧２）を算出した。
【０１６０】
（折り曲げ耐性の評価）
表示媒体の両端を固定し、表示媒体の曲率半径が２ｃｍになるように、固定両端の位置を変える動作を５０回繰り返した後、高温高湿耐性の評価と同様に電圧特性値（電圧５、電圧６）を求め、電圧特性の変動比（電圧ｃ＝電圧５／電圧１、電圧ｄ＝電圧６／電圧２）を求めた。
【０１６１】
この電圧ａ〜ｄまでの変動比が１に近いほど、表示媒体の耐久性が高いことを表している。
【０１６２】
以上により得られた結果を、表１に示す。
【０１６３】
【表１】
2006064807.tif 000002
【０１６４】
表１に記載の結果より明らかなように、本発明で規定する要件を満たす表示媒体は、高温高湿環境下での安定性及び折り曲げ耐性に優れていることが分かる。
【０１６５】
実施例２
《液晶組成物の調製》
（液晶組成物２の調製）
正の誘電異方性を有するネマチック液晶Ｅ４４（メルク社製）とＢＬ０１１（メルク社製）をそれぞれ４４．０５質量％、１９．０５質量％と、右旋光性のカイラル剤ＣＢ１５（メルク社製）３６．５質量％とを十分に混合して、右旋性の黄色光反射性である液晶組成物２を調製した。
【０１６６】
（液晶組成物３の調製）
正の誘電異方性を有するネマチック液晶Ｅ４４（メルク社製）とＢＬ０１１（メルク社製）をそれぞれ３５．３５質量％、１５．１５質量％と、右旋光性のカイラル剤ＣＢ１５（メルク社製）４９．５質量％とを十分に混合して、右旋性の青色光反射性の液晶組成物３を調製した。
【０１６７】
（液晶組成物４の調製）
上記調製した液晶組成物２と液晶組成物３とを質量比１：１．３の比率で混合して、液晶組成物４を作製した。
【０１６８】
《表示媒体の作製及び評価》
実施例１に記載の表示媒体１〜８の作製において、液晶組成物１を上記調製した液晶組成物４に変更した以外は同様にして、表示媒体９〜１６を作製した。上記作製した各表示媒体におけるバインダー層の平行含水率及び含水率ＭＰ1、含水率ＭＰ2を表２に示す。
【０１６９】
《表示媒体の作製及び評価》
実施例１と同様の各評価を行い、得られた結果を表２に示す。
【０１７０】
【表２】
2006064807.tif 000003
【０１７１】
表２に記載の結果より明らかなように、本発明で規定する要件を満たす表示媒体は高温高湿度環境下、及び折り曲げ耐性に優れていることが分かった。また、液晶組成物４を含む液晶層塗布液を塗布する代わりに、液晶組成物２を含む液晶層塗布液、液晶組成物３を含む液晶層塗布液をそれぞれ別層に積層塗布した試料を作製したところ、表２に記載の結果と同様の効果を確認することができた。
【０１７２】
実施例３
《液晶層塗布液の調製》
（液晶層塗布液５の調製）
６９．０質量％の正の誘電率異方性を示すネマチック液晶ＢＬ０１２（メルク社製）と、２３．０質量％の右旋性のカイラル剤ＣＢ１５（メルク社製）と、１５．５質量％の右旋性のカイラル剤ＣＥ２（メルク社製）とを混合して液晶組成物５を調製し、次に、ゼラチンＡをイオン交換水に対して４質量％、アラビヤガムを水に対して１質量％添加し、室温で攪拌した後に３０分放置してゼラチンとアラビヤガムを十分に膨潤させた後、４２℃に温度を上げて溶解させた。この溶液に、界面活性剤としてアルカノールＸＣ（アルキルナフタレンスルホン酸）１０質量％を含むイソプロピルアルコールを水に対して１２％添加した後、液晶組成物５を水に対して１０質量％添加した。この混合溶液を４２℃に保ったまま、櫛歯式分散機にて攪拌し平均分散粒径が５μｍの液晶分散物溶液を得た。該液晶分散物溶液のｐＨを４．０５に調整して３０分間攪拌し、その後、液温度を８℃に低下させてさらに３０分間攪拌した。この溶液にホルムアルデヒドをゼラチン１ｇに対して１５ｍｇ添加して５分間攪拌した後に、溶液のｐＨを９．０に上昇させ、さらに３０分間攪拌した。次に、この溶液の温度を３０℃に上げて２０分間攪拌し、液晶組成物５を含むマイクロカプセル溶液を得た。このマイクロカプセル溶液にゼラチンＡ溶液を加えてゼラチン濃度が水に対して８質量％になるように調整し、赤色光反射性の液晶組成物を内包するマイクロカプセルを含む液晶層塗布液５を得た。
【０１７３】
（液晶層塗布液６の調製）
液晶層塗布液５の液晶組成物５を、液晶組成物１に変更した以外は全く同様にして、緑色光反射性の液晶組成物を含むマイクロカプセルを含む液晶層塗布液６を調製した。
【０１７４】
（液晶層塗布液７の調製）
液晶層塗布液５の液晶組成物５を、液晶組成物３に変更した以外は同様にして、青色光反射性の液晶組成物を内包するマイクロカプセルを含む液晶層塗布液７を調製した。
【０１７５】
（液晶層塗布液８の調製）
上記調製した液晶層塗布液５、６、７を質量比で１：１：１に混合し、液晶層塗布液８を調製した。
【０１７６】
《表示媒体の作製及び評価》
〔表示媒体１７〜２２の作製〕
実施例１に記載の表示媒体１〜６の作製において、液晶層塗布液１を、上記調製した液晶層塗布液８に変更した以外は同様にして、表示媒体１７〜２２を作製した。
【０１７７】
〔表示媒体２３の作製〕
上記表示媒体１７において、液晶層塗布液８を含む液晶組成物含有層、ゼラチン層及び遮光層に用いたゼラチンＡに代えて、前述の１０万以上の高分子成分を１６．２％含むゼラチンＢを使用した以外は同様にして、表示媒体２３を作製した。
【０１７８】
〔表示媒体２４の作製〕
上記表示媒体１７において、液晶層塗布液８のゼラチンＡ量に対し、ポリマーラテックスとしてラックスター３３０７Ｂ（大日本インキ化学工業（株）製；ＳＢＲラテックス）を５５質量％になる量を添加して塗布した以外は同様にして、表示媒体２４を作製した。
【０１７９】
上記作製した各表示媒体におけるバインダー層の平行含水率及び含水率ＭＰ1、含水率ＭＰ2を表３に示す。
【０１８０】
《表示媒体の作製及び評価》
実施例１と同様の各評価を行い、得られた結果を表３に示す。
【０１８１】
【表３】
2006064807.tif 000004
【０１８２】
表３に記載の結果より明らかなように、本発明の構成を満たす表示媒体は高温高湿度環境下及び折り曲げ耐性に優れていることが分かった。また、液晶層塗布液８を塗布する代わりに、液晶層塗布液５、液晶層塗布液６、液晶層塗布液７をそれぞれ別層に積層塗布した試料を作製したところ、表３に記載の結果と同様の効果を確認することができた。
【０１８３】
実施例４
《液晶組成物の調製》
〔液晶組成物６の調製〕
正の誘電率異方性を示すネマチック液晶ＢＬ０１２（メルク社製）の７７．０質量％と、右旋性のカイラル剤ＣＮＬ−６１１Ｒ（旭電化工業製）の２３．０質量％とを十分に混合して、右旋光性の緑色光反射性の液晶組成物６を調製した。
【０１８４】
〔液晶組成物７の調製〕
正の誘電率異方性を示すネマチック液晶ＢＬ０１２（メルク社製）の７７．０質量％と、左旋性のカイラル剤ＣＮＬ−６１７Ｌ（旭電化工業製）の２３．０質量％とを十分に混合して、左旋光性の緑色光反射性の液晶組成物７を調製した。
【０１８５】
〔液晶組成物８の調製〕
上記調製した液晶組成物６、７を、質量比で１：１で混合して液晶組成物８を調製した。
【０１８６】
《表示媒体の作製及び評価》
実施例１に記載の表示媒体１〜８の作製において、液晶層組成物１を、上記調製した液晶組成物８に変更した以外は同様にして、表示媒体２５〜３２を作製し、実施例１と同様の各評価を行った結果、実施例１の結果と同様に、本発明の構成を満たす表示媒体は高温高湿度環境下及び折り曲げ耐性に優れていることを確認することができた。
【０１８７】
実施例５
実施例１の液晶組成物１を、特開平５−２７３５７６号の段落番号〔００８１〕〜〔００８２〕に記載の液晶組成物に変更して液晶の相転移電圧を測定し、実施例１と同様の評価を行ったところ、本発明の構成を満たす表示媒体は、相転移電圧の変動比が少なく、コレステリック液晶以外においても本発明の効果が得られることを確認することができた。
【０１８８】
実施例６
実施例１に記載の銀ペーストをスクリーン印刷する代わりに、平均粒径２０ｎｍの銀コロイド粒子を含む溶液を、吐出先端ノズル径１５μｍの静電インクジェット装置を用いて、実施例１と同様の電極パターンを形成した試料を作製し、実施例１と同様の評価を行ったところ、実施例１と同様に本発明の効果を確認することができた。
【図面の簡単な説明】
【０１８９】
【図１】分散された液晶化合物を含む液晶組成物含有層を複数有するカラーの表示媒体の構成の一例を示す断面図である。
【図２】単一の液晶組成物含有層に３色の光反射液晶組成物を含む表示媒体の構成の一例を示す断面図である。
【図３】２対以上の電極から構成され、液晶化合物を含む液晶組成物含有層を複数有するカラーの表示媒体の構成の一例を示す断面図である。
【図４】白黒表示用の表示媒体の構成の一例を示す構成図である。
【図５】右旋性または左旋性の選択反射を与える液晶組成物を含む白黒表示媒体の構成の一例を示す断面図である。
【図６】右旋性または左旋性の選択反射を与える液晶組成物を含むカラー表示媒体の構成の一例を示す断面図である。
【図７】分散された液晶化合物を含む液晶組成物含有層を有するカラーの表示媒体に封止構造を設けた構成の一例を示す断面図である。
【符号の説明】
【０１９０】
Ａ  基体
１  第１の電極
２  赤色光反射液晶組成物
３  緑色光反射液晶組成物
４  青色光反射液晶組成物
５  液晶組成物含有層
６  第２の電極（透明電極）
７  フィルター層
８  黒色の遮光層
９、１０  透明電極
１１  黄色光反射液晶組成物
１２  左旋性の液晶組成物
１３  右旋性の液晶組成物
１４  左旋性の赤色光反射性液晶組成物
１５  右旋性の赤色光反射性液晶組成物
１６  赤色反射層
１７  左旋性の緑色光反射性液晶組成物
１８  右旋性の緑色光反射性液晶組成物
１９  緑色反射層
２０  左旋性の青色光反射性液晶組成物
２１  右旋性の青色光反射性液晶組成物
２２  青色反射層
Ｂ  封止材
【図１】
2006064807.tif 000005
【図２】
2006064807.tif 000006
【図３】
2006064807.tif 000007
【図４】
2006064807.tif 000008
【図５】
2006064807.tif 000009
【図６】
2006064807.tif 000010
【図７】
2006064807.tif 000011